(57)【要約】【課題】  保磁力が異なる部分を有する磁性膜を形成することができる磁性膜の形成方法等を提供する。【解決手段】  Ｆｅ及びＣｏの少なくとも一方と、Ｐｄ及びＰｔの少なくとも一方とを主成分とする薄膜４にＢ、Ａｇ及びＣｕから選ばれる１種を有する膜５を形成し、Ｂ、Ａｇ及びＣｕから選ばれる１種を有する膜５上からその膜５が形成された薄膜４に不活性ガスイオン６を局所的に注入して記Ｂ、Ａｇ及びＣｕから選ばれる１種を薄膜４内に混合した後に、その該薄膜を熱処理して保磁力が異なる部分を有する磁性膜１１を形成する。Ｂ、Ａｇ及びＣｕから選ばれる１種が混合された部位７は高い保磁力を有する部位９となり、Ｂ、Ａｇ及びＣｕから選ばれる１種が混合されていない部位８は低い保磁力を有する部位１０となる。【選択図】        図１
2005228816.tif 000002
【特許請求の範囲】
【請求項１】
Ｆｅ及びＣｏの少なくとも一方と、Ｐｄ及びＰｔの少なくとも一方とを主成分とする薄膜にＢ、Ａｇ及びＣｕから選ばれる１種を有する膜を形成し、該Ｂ、Ａｇ及びＣｕから選ばれる１種を有する膜上から該膜が形成された薄膜に不活性ガスイオンを局所的に注入して前記Ｂ、Ａｇ及びＣｕから選ばれる１種を薄膜内に混合した後に、該薄膜を熱処理することを特徴とする磁性膜の形成方法。
【請求項２】
前記薄膜と前記Ｂ、Ａｇ及びＣｕから選ばれる１種を有する膜との間に、拡散防止膜が形成されていることを特徴とする請求項１に記載の磁性膜の形成方法。
【請求項３】
前記熱処理後のＢ、Ａｇ及びＣｕから選ばれる１種が混合された部分が、ＣｕＡｕＩ型規則構造であることを特徴とする請求項１又は２に記載の磁性膜の形成方法。
【請求項４】
前記薄膜が、前記Ｆｅ及びＣｏの少なくとも一方を主成分とする膜と、前記Ｐｄ及びＰｔの少なくとも一方を主成分とする膜とを積層した薄膜であることを特徴とする請求項１〜３のいずれか１項に記載の磁性膜の形成方法。
【請求項５】
前記薄膜が、前記Ｆｅ及びＣｏの少なくとも一方と前記Ｐｄ及びＰｔの少なくとも一方とが膜厚方向において組成が変調した組成変調膜であることを特徴とする請求項１〜３のいずれか１項に記載の磁性膜の形成方法。
【請求項６】
Ｆｅ及びＣｏの少なくとも一方と、Ｐｄ及びＰｔの少なくとも一方とを主成分とする薄膜にＢ、Ａｇ及びＣｕから選ばれる１種を有する膜を形成し、該Ｂ、Ａｇ及びＣｕから選ばれる１種を有する膜上から薄膜の所定の箇所にマスクを用いて不活性ガスイオンを注入して前記Ｂ、Ａｇ及びＣｕから選ばれる１種を薄膜内に混合した後に、該イオン注入後の薄膜を熱処理することを特徴とする磁性パターンの形成方法。
【請求項７】
非磁性基板と、当該非磁性基板上に設けられる磁性膜とを少なくとも有する磁気記録媒体の製造方法であって、
前記磁性膜が、Ｆｅ及びＣｏの少なくとも一方と、Ｐｄ及びＰｔの少なくとも一方とを主成分とする薄膜にＢ、Ａｇ及びＣｕから選ばれる１種を有する膜を形成し、該Ｂ、Ａｇ及びＣｕから選ばれる１種を有する膜上から該膜が形成された薄膜に不活性ガスイオンを局所的に注入して前記Ｂ、Ａｇ及びＣｕから選ばれる１種を薄膜内に混合した後に、該薄膜を熱処理してなることを特徴とする磁気記録媒体の製造方法。
【請求項８】
前記薄膜と前記Ｂ、Ａｇ及びＣｕから選ばれる１種を有する膜との間に、拡散防止膜が形成されていることを特徴とする請求項７に記載の磁気記録媒体の製造方法。
【請求項９】
前記不活性ガスイオンの局所的な注入がマスクを用いて行われることを特徴とする請求項７又は８に記載の磁気記録媒体の製造方法。
【発明の詳細な説明】
【技術分野】
【０００１】
本発明は、磁性膜の形成方法、磁性パターンの形成方法及び磁気記録媒体の製造方法に関し、さらに詳しくは、記録部と非記録部とからなる磁性膜を記録パターンに従って加工することができる磁性膜の形成方法等に関するものである。
【背景技術】
【０００２】
ハードディスクドライブ（ＨＤＤ）は、データの高速アクセス及び高速転送が可能な大容量の記憶装置として、コンピュータの発展と共に著しい性能向上を続けている。特にこの１０年間では年率６０％〜１００％で面記録密度が向上しており、記録密度のさらなる向上が求められている。
【０００３】
ハードディスクドライブ（ＨＤＤ）の記録密度を向上させるためには、トラック幅の縮小又は記録ビット長の短縮が必要である。しかし、トラック幅を縮小させると、隣接するトラック同士が干渉し易くなるという問題がある。すなわち、トラック幅の縮小は、記録時においては磁気記録情報が隣接するトラックに重ね書きされ易いという問題や、再生時においては隣接するトラックからの漏洩磁界によるクロストークの問題が起き易いという問題を生じさせる。これらの問題は、いずれも再生信号のＳ／Ｎ比の低下を招き、エラーレートが劣化するという問題を引き起こす要因となる。
【０００４】
こうした問題に対し、隣接するトラック間の影響を低減し、かつ、高いトラック密度を実現する方法として、ディスクリートトラック型の磁気記録媒体（以下、ディスクリートトラック媒体ともいう。）が提案されている。現在提案されているディスクリートトラック媒体は、記録部である磁性膜のトラックの間（ガードバンド）に溝を設けることにより各トラックを隣接するトラックから磁気的に分離したものである。しかし、この方法では、トラック間に物理的な溝が存在するために、磁気記録媒体上での磁気ヘッドの安定な浮上を実現することが困難である。
【０００５】
一方、トラック間の溝に非磁性物質を充填した後に平坦化加工することにより、磁気記録媒体上での磁気ヘッドの浮上特性を安定なものとすることができるが、製造プロセスが複雑になり、製造コストが増大するという問題が生じる。
【０００６】
これらの問題を回避するための方法として、イオンを磁性膜に照射して局所的に磁気特性を改質する加工方法が検討されている（例えば、特許文献１，２を参照）。特許文献１に記載の方法は、軽イオンを積層膜に照射し、その衝撃により積層膜界面の原子をミキシングすることにより、照射部の磁気特性を改質する方法である。また、特許文献２に記載の方法は、イオンビームを照射することによる局所的な発熱を利用して照射部の磁気特性を改質する方法である。
【特許文献１】特表２００２−５０１３００号公報
【特許文献２】特開２００３−２２５２５号公報
【発明の開示】
【発明が解決しようとする課題】
【０００７】
本発明は、前記上述した従来の問題を回避するための新たな手段を提供するものであって、その第１の目的は、保磁力が異なる部分を有する磁性膜を形成することができる磁性膜の形成方法を提供することにある。また、本発明の第２の目的は、そうした方法を利用した磁性パターンの形成方法を提供することにあり、本発明の第３の目的は、そうした方法を利用した磁気記録媒体の製造方法を提供することにある。
【課題を解決するための手段】
【０００８】
前記第１の目的を達成する本発明の磁性膜の形成方法は、Ｆｅ及びＣｏの少なくとも一方と、Ｐｄ及びＰｔの少なくとも一方とを主成分とする薄膜にＢ、Ａｇ及びＣｕから選ばれる１種を有する膜を形成し、該Ｂ、Ａｇ及びＣｕから選ばれる１種を有する膜上から該膜が形成された薄膜に不活性ガスイオンを局所的に注入して前記Ｂ、Ａｇ及びＣｕから選ばれる１種を薄膜内に混合した後に、該薄膜を熱処理することを特徴とする。
【０００９】
この発明によれば、Ｆｅ及びＣｏの少なくとも一方とＰｄ及びＰｔの少なくとも一方とを主成分とする薄膜にＢ、Ａｇ及びＣｕから選ばれる１種を有する膜を形成し、該Ｂ、Ａｇ及びＣｕから選ばれる１種を有する膜上からその膜が形成された薄膜に不活性ガスイオンを局所的に注入してＢ、Ａｇ及びＣｕから選ばれる１種を薄膜内に混合することにより、Ｂ、Ａｇ及びＣｕから選ばれる１種が混合された部分は、熱処理によりＣｕＡｕＩ型規則構造からなる磁性膜となって極めて高い磁気異方性を有することになる。すなわち、熱処理時においてはＢ、Ａｇ及びＣｕから選ばれる１種がＣｕＡｕＩ型規則構造への変化を促進させるように作用するので、その後の熱処理によりＢ、Ａｇ及びＣｕから選ばれる１種が混合された部分がＣｕＡｕＩ型規則構造へと十分に変化する。Ｂ、Ａｇ及びＣｕから選ばれる１種が混合されていない部分においては、熱処理してもＣｕＡｕＩ型規則構造に十分に変化せずに低い保磁力を示すこととなる。
【００１０】
その結果、Ｂ、Ａｇ及びＣｕから選ばれる１種が局所的に混合された部分は、ＣｕＡｕＩ型規則構造に十分に変化して高い保磁力を示し、Ｂ、Ａｇ及びＣｕから選ばれる１種が混合されていない部分は、ＣｕＡｕＩ型規則構造に十分に変化せずに低い保磁力を示した磁性膜が形成されることになる。
【００１１】
したがって、本発明の磁性膜の形成方法によれば、Ｂ、Ａｇ及びＣｕから選ばれる１種が混合された部分とＢ、Ａｇ及びＣｕから選ばれる１種が混合されていない部分との間で保磁力が異なる磁性膜を形成することができる。このため、従来のような溝等を形成することなくディスクリートトラック媒体等を形成することができるので、実質的に表面凹凸のない磁性パターンを形成することができる。
【００１２】
本発明の磁性膜の形成方法において、前記薄膜と前記Ｂ、Ａｇ及びＣｕから選ばれる１種を有する膜との間に、拡散防止膜が形成されていることが好ましい。この発明によれば、薄膜にＢ、Ａｇ及びＣｕから選ばれる１種を有する膜を形成するときに、Ｂ、Ａｇ及びＣｕから選ばれる１種が薄膜に拡散することが拡散防止膜によって防止されるので、Ｂ、Ａｇ及びＣｕから選ばれる１種が混合された部分は高い保磁力を示し、Ｂ、Ａｇ及びＣｕから選ばれる１種が混合されていない部分は低い保磁力を示す磁性膜を安定して形成することができる。
【００１３】
本発明の磁性膜の形成方法において、前記熱処理後のＢ、Ａｇ及びＣｕから選ばれる１種が混合された部分がＣｕＡｕＩ型規則構造であることを特徴とする。この発明によれば、熱処理後のＢ、Ａｇ及びＣｕから選ばれる１種が混合された部分がＣｕＡｕＩ型規則構造であるので、極めて高い磁気異方性を示している。その結果、こうした高い磁気異方性を有する磁性膜は、記録磁化の熱安定性を向上させるという効果を奏する。
【００１４】
本発明の磁性膜の形成方法において、前記薄膜が、前記Ｆｅ及びＣｏの少なくとも一方を主成分とする膜と、前記Ｐｄ及びＰｔの少なくとも一方を主成分とする膜とを積層した薄膜であることが好ましい。
【００１５】
本発明の磁性膜の形成方法において、前記薄膜が、前記Ｆｅ及びＣｏの少なくとも一方と前記Ｐｄ及びＰｔの少なくとも一方とが膜厚方向において組成が変調した組成変調膜であることが好ましい。この発明によれば、薄膜が組成変調膜であると、熱処理時に界面拡散が起こることで拡散の活性化エネルギーが低下すると考えられるので、低い熱処理温度であっても薄膜をＣｕＡｕＩ型規則構造に変化させることができる。
【００１６】
前記第２の目的を達成する本発明の磁性パターンの形成方法は、Ｆｅ及びＣｏの少なくとも一方と、Ｐｄ及びＰｔの少なくとも一方とを主成分とする薄膜にＢ、Ａｇ及びＣｕから選ばれる１種を有する膜を形成し、該Ｂ、Ａｇ及びＣｕから選ばれる１種を有する膜上から該膜が形成された薄膜の所定の箇所にマスクを用いて不活性ガスイオンを注入して前記Ｂ、Ａｇ及びＣｕから選ばれる１種を薄膜内に混合した後に、該薄膜を熱処理することを特徴とする。
【００１７】
この発明によれば、前記の磁性膜の形成方法の場合と同様に、Ｂ、Ａｇ及びＣｕから選ばれる１種が局所的に混合された部分は、ＣｕＡｕＩ型規則構造に十分に変化して高い保磁力を示し、Ｂ、Ａｇ及びＣｕから選ばれる１種が混合されていない部分は、ＣｕＡｕＩ型規則構造に十分に変化せずに低い保磁力を示した磁性パターンが形成されることになる。したがって、本発明の磁性パターンの形成方法によれば、磁性パターンを備えたディスクリートトラック媒体等を、従来のような溝等を形成することなく形成することができるので、実質的に表面凹凸のない磁性パターンを形成することができる。
【００１８】
前記第３の目的を達成する本発明の磁気記録媒体の製造方法は、非磁性基板と、その非磁性基板上に設けられる磁性膜とを少なくとも有する磁気記録媒体の製造方法であって、前記磁性膜が、Ｆｅ及びＣｏの少なくとも一方と、Ｐｄ及びＰｔの少なくとも一方とを主成分とする薄膜にＢ、Ａｇ及びＣｕから選ばれる１種を有する膜を形成し、該Ｂ、Ａｇ及びＣｕから選ばれる１種を有する膜上から該膜が形成された薄膜に不活性ガスイオンを局所的に注入して前記Ｂ、Ａｇ及びＣｕから選ばれる１種を薄膜内に混合した後に、該薄膜を熱処理してなることを特徴とする。
【００１９】
この発明によれば、所定の磁性パターンを備えたディスクリートトラック媒体等の磁気記録媒体を、従来のような溝等を形成することなく製造することができるので、実質的に表面凹凸のない磁気記録媒体を製造することができる。
【００２０】
本発明の磁気記録媒体の製造方法において、前記薄膜と前記Ｂ、Ａｇ及びＣｕから選ばれる１種を有する膜との間に、拡散防止膜が形成されていることが好ましい。
【００２１】
本発明の磁気記録媒体の製造方法において、前記不活性ガスイオンの局所的な注入がマスクを用いて行われることを特徴とする。
【発明の効果】
【００２２】
以上のように、本発明の磁性膜の形成方法、磁性パターンの形成方法及び磁気記録媒体の製造方法によれば、Ｂ、Ａｇ及びＣｕから選ばれる１種が混合された部分の保磁力を増大させることができる。その結果、Ｂ、Ａｇ及びＣｕから選ばれる１種が混合された部分とＢ、Ａｇ及びＣｕから選ばれる１種が混合されていない部分との間で保磁力が異なる磁性膜を形成することができるので、例えばマスクを用いて不活性ガスイオンを所定の箇所に注入してＢ、Ａｇ及びＣｕから選ばれる１種を混合することにより、実質的に表面凹凸のない所望の磁性パターンを形成することができる。
【００２３】
特に、Ｂ、Ａｇ及びＣｕから選ばれる１種が混合された部分を同心円状のトラックパターンとしてディスク状の非磁性基板上に形成することにより、Ｂ、Ａｇ及びＣｕから選ばれる１種が混合された部分である所定の磁性パターンを備えたディスクリートトラック媒体等の磁気記録媒体を、従来のような溝等を形成することなく製造することができる。こうして製造された磁気記録媒体は、実質的に表面凹凸がなく、製造コストも抑えることができる。
【発明を実施するための最良の形態】
【００２４】
以下、本発明の磁性膜の形成方法、磁性パターンの形成方法及び磁気記録媒体の製造方法について、図面を参照しつつ順次説明する。なお、以下に説明する実施形態により本発明の範囲は制限されない。
【００２５】
（磁性膜の形成方法）
図１は、本発明の磁性膜の形成方法の一例を示す工程図である。図１（ａ）は積層された薄膜の断面形態を示しており、図１（ｂ）は薄膜上にＢ、Ａｇ及びＣｕから選ばれる１種を有する膜を形成する工程の断面形態を示しており、図１（ｃ）はその膜が形成された薄膜に不活性ガスイオンを注入する工程の断面形態を示しており、図１（ｄ）は熱処理された結果として形成された本発明の磁性膜の断面形態を示している。図２は、図１（ｄ）に示す磁性膜において、基板と磁性膜との間に下地膜及び中間膜を設けた態様の一例を示す積層方向の断面図である。図３は、本発明の組成変調膜の成膜方法の一例を示す工程図である。
【００２６】
本発明の磁性膜の形成方法は、図１に示すように、基板１上に形成されたＦｅ及びＣｏの少なくとも一方と、Ｐｄ及びＰｔの少なくとも一方とを主成分とする薄膜４にＢ、Ａｇ及びＣｕから選ばれる１種を有する膜５を形成し、Ｂ、Ａｇ及びＣｕから選ばれる１種を有する膜５上からその膜５が形成された薄膜４に不活性ガスイオン６を局所的に注入してＢ、Ａｇ及びＣｕから選ばれる１種を薄膜４内に混合した後に、その薄膜を熱処理することに特徴がある。
【００２７】
基板１としては、非磁性基板が使用され、例えば、一般に磁性膜の基板として使用されるアルミニウム合金基板、ガラス基板、シリコン基板等が挙げられる。
【００２８】
基板１上に形成される薄膜４は、Ｐｄ及びＰｔの少なくとも一方を主成分とする第１膜２と、Ｆｅ及びＣｏの少なくとも一方を主成分とする第２膜３とを交互に積層した積層薄膜でもよいし、Ｐｄ及びＰｔの少なくとも一方（図３ではＰｔ原子４１）とＦｅ及びＣｏの少なくとも一方（図３ではＦｅ原子４２）とを交互に堆積して成膜した組成変調膜でもよい。
【００２９】
薄膜４が積層薄膜である場合には、第１膜２は、Ｐｄ及びＰｔの少なくとも一方を主成分とする膜であれば特に限定されない。Ｐｄ及びＰｔの少なくとも一方としては、例えば、Ｐｄ、Ｐｔ、Ｐｄ−Ｐｔ等を好ましく挙げられ、特にＰｔが好ましい。また、第２膜３は、Ｆｅ及びＣｏの少なくとも一方を主成分とする膜であれば特に限定されない。Ｆｅ及びＣｏの少なくとも一方としては、例えば、Ｆｅ、Ｃｏ、Ｆｅ−Ｃｏ等を好ましく挙げられ、特にＦｅが好ましい。
【００３０】
積層薄膜は、基板１上に設けられた後に熱処理されて磁気異方性の高いＰｔ−Ｆｅ、Ｐｔ−Ｃｏ、Ｐｔ−Ｃｏ−Ｆｅ等の磁性膜になることができる元素で第１膜２と第２膜３とが構成されていることが望ましく、特に第１膜２としてのＰｔ膜と、第２膜３としてのＦｅ膜とが積層された積層薄膜であることが望ましい。
【００３１】
積層薄膜の形成は、スパッタリング法等の各種の成膜手段により行うことができる。第１膜２と第２膜３との積層は、それぞれの成膜元素を有する各ターゲットを用い、各ターゲットを所定時間、所定電力でスパッタすることにより所望の組成からなる第１膜２と第２膜３とを成膜することができる。
【００３２】
薄膜４が組成変調膜である場合には、Ｆｅ及びＣｏの少なくとも一方とＰｄ及びＰｔの少なくとも一方との組成が変調している組成変調膜であれば特に限定されないが、例えば、図３に示すように、膜厚方向においてＦｅ及びＣｏの少なくとも一方とＰｄ及びＰｔの少なくとも一方との組成が変調している組成変調膜であることが望ましい。組成変調膜は、例えば、Ｆｅ及びＣｏの少なくとも一方とＰｄ及びＰｔの少なくとも一方との原子をそれぞれの厚さがその単原子層の厚さ以下となるように成膜レートを調整して堆積させた結果、成膜されたものである。なお、ここでいう「変調」とは、従来の単原子層を交互に積層した積層膜のように膜厚方向の各層の組成が単一の原子のみからなるのではなく、Ｆｅ及びＣｏの少なくとも一方とＰｄ及びＰｔの少なくとも一方とが、膜厚方向に異なる組成で連続的に変化している状態を表している。
【００３３】
組成変調膜は、例えば、ＰｔとＦｅとを交互に堆積させてＰｔの割合が多い部分とＦｅの割合が多い部分とが周期的に配置されている組成変調膜等を例示できる。
【００３４】
この例示された組成変調膜において、Ｐｔの割合が多い部分は、ＰｔとＦｅとの合計に対するＰｔの割合が５０原子％を超え、９０原子％以下であることが好ましく、６０原子％以上、９０原子％以下であることがより好ましい。Ｐｔの割合が多い部分をこうした割合の範囲となるように堆積させることにより、その後の熱処理により磁気異方性の高いＣｕＡｕＩ型規則構造からなる磁性膜を形成することができる。Ｐｔの割合が９０原子％を超える場合は、熱処理しても磁気異方性の高いＣｕＡｕＩ型規則構造の磁性膜を形成することができないことがある。なお、Ｐｔの割合が５０原子％を超え、９０原子％以下である場合におけるＦｅの割合は、ＰｔとＦｅとの合計に対して５０原子％未満、１０原子％以上となる。
【００３５】
こうした組成変調膜としては、具体的には例えば、Ｐｔ原子とＦｅ原子との比率がそれぞれ３：１、１：１、１：３の３つの部分を１周期とした組成変調膜等が挙げられる。
【００３６】
この組成変調膜の成膜方法は、特に限定されず、例えば、図３に示すように、Ｐｔ原子とＦｅ原子とを用いた以下の方法等が挙げられる。
【００３７】
（１）非磁性基板１上にＰｔ単原子層を形成するために必要な量の７５％に相当するＰｔ原子４１をスパッタリング法などにより堆積させる。Ｐｔ原子４１は完全な単原子層を形成することができない７５％の量であるので、形成された第１部分は、図３（ａ）に示すように、２５％の欠陥を有したものとなる。
【００３８】
（２）次に、この第１部分の上にＦｅ単原子層を形成するために必要な量の７５％に相当するＦｅ原子４２をスパッタリング法などにより堆積させる。Ｆｅ原子４２は表面拡散の効果により、Ｆｅ原子４２の２５％が第１部分の欠陥を埋めながら、Ｆｅ原子４２の残りの５０％が第２部分を形成する。その結果、第１部分は、図３（ｂ）に示すように、ＰｔとＦｅとの比率が３：１となり、第２部分は、５０％の欠陥を有したものとなる。
【００３９】
（３）次に、第２部分の上にＰｔ単原子層を形成するために必要な量の７５％に相当するＰｔ原子４１をスパッタリング法などにより堆積させる。Ｐｔ原子４１は表面拡散の効果により、Ｐｔ原子４１の５０％が第２部分の欠陥を埋めながら、Ｐｔ原子４１の残りの２５％が第３部分を形成する。その結果、第２部分は、図３（ｃ）に示すように、ＰｔとＦｅとの比率が１：１となり、第３部分は、７５％の欠陥を有したものとなる。
【００４０】
（４）次に、第３部分の上にＦｅ単原子層を形成するために必要な量の７５％に相当するＦｅ原子４２をスパッタリング法などにより堆積させる。Ｆｅ原子４２は表面拡散の効果により、第３部分の欠陥を全て埋めるように堆積され、第３部分は、図３（ｄ）に示すように、ＰｔとＦｅとの比率が１：３となる。
【００４１】
このような（１）〜（４）のステップにより形成された膜は、３つの部分（第１部分、第２部分、第３部分）を１周期とし、Ｐｔ原子とＦｅ原子との比率がそれぞれ３：１、１：１、１：３と各部分で異なる組成変調構造の膜となる。このような組成変調膜は、単原子層を交互に積層した積層膜に比べ、組成比の周期的なずれによる歪を有しているため、Ｐｔ原子４１とＦｅ原子４２との相互拡散が起こり易く、より低いエネルギーでＣｕＡｕＩ型規則構造が得られると考えられる。
【００４２】
薄膜４は、例えば、厚さ（総厚のことをいう。）が３ｎｍ〜３０ｎｍとなるまで成膜される。薄膜４の厚さが３ｎｍ未満では、その後の熱処理により磁気異方性の高いＣｕＡｕＩ型規則構造からなる磁性膜を形成することができないことがあり、薄膜４の厚さが３０ｎｍを超えると、その後の熱処理時に粒成長が著しくなり、その結果、例えば得られた磁性膜を磁気記録媒体に適用した場合には媒体ノイズが増大するという悪影響が生じることがある。薄膜４が積層薄膜である場合には、第１膜２の厚さと第２膜３の厚さとが、同じでも異なってもどちらでもよいし、また、各第１膜２の厚さ及び各第２膜３の厚さもそれぞれ同じでも異なってもどちらでもよい。また、薄膜４の厚さが３ｎｍ〜３０ｎｍであればその積層数は特に限定されない。
【００４３】
薄膜４は、熱処理前においては面心立方構造（ｆｃｃ）の不規則相で磁気異方性及び保磁力が低い膜となり、かつ、熱処理後は高い磁気異方性を示すＣｕＡｕＩ型規則構造の磁性膜となるように、膜組成等が調整されて成膜される。なお、面心立方構造（ｆｃｃ）の不規則相は、例えば、Ｆｅ原子とＰｔ原子とがランダムに配列された不規則相であり、低い磁気異方性及び保磁力を示す。また、ＣｕＡｕＩ型規則構造とは、面心正方構造（ｆｃｔ）のことであり、ｃ軸方向に例えばＦｅ原子とＰｔ原子とが交互に積層された原子配列をとる。
【００４４】
熱処理後に高い磁気異方性を示すＣｕＡｕＩ型規則構造の磁性膜となる薄膜の組成としては、Ｆ１−ｘＭｘ（ＦはＦｅ及びＣｏの少なくとも一方であり、ＭはＰｄ及びＰｔの少なくとも一方であり、ｘは原子比で０．３以上、０．６５以下である。）の組成とすることが望ましく、こうした組成になるように、薄膜４の組成が調整される。本発明においては、熱処理後の磁性膜がＦ１−ｘＭｘ（ＦはＦｅ及びＣｏの少なくとも一方であり、ＭはＰｄ及びＰｔの少なくとも一方であり、ｘは原子比で０．３以上、０．６５以下である。）の組成からなるＣｕＡｕＩ型規則構造を有するので、熱処理後の磁性膜は極めて高い磁気異方性を有している。熱処理により、薄膜の結晶構造が面心立方構造（ｆｃｃ）の不規則相から、格子定数がａ軸方向に伸び、ｃ軸方向に縮んだ面心正方構造（ｆｃｔ）の規則相に変化すると、縮小したｃ軸方向には、一原子層毎に、例えば、Ｆｅ原子とＰｔ原子とが交互に積層されたいわゆる原子レベルでの超格子が形成されるので、原子配列の異方性は、ｃ軸方向に極めて高い一軸性の磁気異方性を生み出す。その結果、こうした高い磁気異方性をもつ磁性膜は、記録磁化の熱安定性を向上させるという効果を奏する。なお、上述のような不規則相から規則相への変化は、一般に、規則−不規則変態（order-disorder transformation）といわれている。
【００４５】
薄膜４は、Ｆｅ及びＣｏの少なくとも一方とＰｄ及びＰｔの少なくとも一方とを主成分とするものであり、孤立粒子系の磁気記録媒体にするための他の成分が通常含まれている。他の成分としては、例えば酸化物、フルオロカーボン等が挙げられる。
【００４６】
Ｂ、Ａｇ及びＣｕから選ばれる１種を有する膜５は、Ｂ、Ａｇ及びＣｕから選ばれる１種を有する膜であれば特に限定されないが、Ｂ（ホウ素）の単原子膜であることが好ましい。膜５を構成するＢ、Ａｇ及びＣｕから選ばれる１種が後述する不活性ガスイオン６の注入により熱処理される前の薄膜４に混合される。Ｂ、Ａｇ及びＣｕから選ばれる１種は、ＣｕＡｕＩ型規則構造への変化を促進させる効果（以下、規則化促進効果ということもある。）を有する。なお、以下においては、Ｂ、Ａｇ及びＣｕから選ばれる１種を「Ｂ等」ということもある。
【００４７】
このＢ等が混合された部位７は、その後の熱処理においてＣｕＡｕＩ型規則構造への変化が促進される。すなわち、ＣｕＡｕＩ型規則構造に変化し易いという効果がある。本発明においては、Ｂ等を薄膜４の所定の部位に局所的に混合し、その後に熱処理を施すことにより、Ｂ等が混合された部位７のみをＣｕＡｕＩ型規則構造に変化させ易くして高い保磁力を示す磁性膜１１に変化させることができる。その結果、Ｂ等が混合された部位７は高い保磁力を示す部位９となり、Ｂ等が混合されていない部位８は低い保磁力を示す部位１０となる。
【００４８】
Ｂ等を有する膜５の厚さは、不活性ガスイオン６の注入量等に応じて一概には決められないが、不活性ガスイオン６の注入により薄膜４の膜厚方向に略均一に混合することができるだけの厚さで形成されていることが好ましく、例えば、１ｎｍ〜３ｎｍであることが好ましい。Ｂ等を有する膜５の厚さが１ｎｍ未満では、薄膜４にＢ等が十分に混合されずに規則化促進効果が十分に発揮されないことがある。Ｂ等を有する膜５の厚さが３ｎｍを超えると、後述する不活性ガスイオン６の注入によってもＢ等が薄膜４中に十分に混合されずに規則化促進効果が十分に発揮されないことがある。Ｂ等を有する膜５の形成は、スパッタリング法等の各種の成膜手段により行うことができる。
【００４９】
薄膜４とＢ等を有する膜５との間には拡散防止膜２０が形成されていることが好ましい。拡散防止膜２０は、Ｂ等が薄膜４中に拡散するのを防止するための膜である。拡散防止膜２０を構成する元素としては、例えば、Ｔｉ、ＳｉＯ２、ＭｇＯ、Ａｌ２Ｏ３、ＴａＮ、Ｃｒ等が挙げられる。拡散防止膜２０の厚さは、特に限定されないが、Ｂ等を有する膜５を形成するときにＢ等が薄膜４中に拡散するのを防止すると共に、後述する不活性ガスイオン６の注入によりＢ等を有する膜５を構成するＢ等が薄膜４中に十分に混合し得る範囲から任意に選定される。
【００５０】
不活性ガスイオン６は、イオン注入法により熱処理される前のＢ等を有する膜５上からその膜５が形成された薄膜４に局所的に注入されて、Ｂ等を薄膜４内に混合させるように作用するものである。不活性ガスのイオン種としては、Ｂ等を薄膜４の膜厚方向に略均一に混合させることができるものであればよく、例えば、Ｎ、Ｈｅ、Ｎｅ、Ａｒ、Ｋｒ、Ｘｅ、Ｒｎの中から選択される。さらに、そのイオン種により規則化促進効果が抑制されないものが選択される。
【００５１】
不活性ガスイオン６の注入量は、Ｂ等を薄膜４中に十分に混合させることができる量であれば特に限定されないが、例えば、１０１３ｉｏｎｓ／ｃｍ２〜１０１５ｉｏｎｓ／ｃｍ２の範囲内であることが好ましい。
【００５２】
不活性ガスイオン６の注入は、イオン注入法により行われる。イオン注入法は、イオン注入装置を用いるが、不活性ガスイオン６を注入する場合において、薄膜４の厚さが３ｎｍ〜３０ｎｍのときには、その注入電圧が５ｋｅＶ〜５０ｋｅＶの範囲内であることが望ましい。この範囲内の注入電圧で不活性ガスイオン６を注入することにより、例えば薄膜４の厚さ方向の各部にＢ等を混合させることができる。なお、注入電圧は薄膜４の厚さが薄い場合には前記範囲内の小さめの値に設定することが望ましく、薄膜４の厚さが厚い場合には前記範囲内の大きめの値に設定することが望ましい。注入電圧が５ｋｅＶ未満では、薄膜４の厚さが３ｎｍ〜３０ｎｍのとき、薄膜４の深部にＢ等を十分に混合させることができず、ＣｕＡｕＩ型規則構造への変化を十分に促進することができないことがある。一方、注入電圧が５０ｋｅＶを超えると、薄膜４の厚さが３ｎｍ〜３０ｎｍのとき、例えば薄膜４の下に軟磁性裏打ち層の目的で下地膜を設けた場合には下地膜にまでＢ等が混合されて軟磁気特性が劣化してしまうことがある。
【００５３】
本発明における熱処理は、Ｂ等が混合された部位７のみをＣｕＡｕＩ型規則構造に十分に変化させて高い保磁力を示す部位９を有する磁性膜１１を得るために行うものである。すなわち、不活性ガスイオン６の局所的な注入によるＢ等の混合は、その後の熱処理によりＢ等が混合された部位７のみでＣｕＡｕＩ型規則構造への変化を促進させることができるので、熱処理によってＢ等が混合された部位７を高い保磁力を示すＣｕＡｕＩ型規則構造に変化させ、Ｂ等が混合されていない部位８は低い保磁力を示す部位１０の状態にすることができる。
【００５４】
なお、例えば、ディスクリートトラック型の磁気記録媒体やディスクリートビット型の磁気記録媒体等のパターンド磁気記録媒体においては、高い保磁力を有する部位９の保磁力と、低い保磁力を有する部位１０の保磁力とが、例えば２０００Ｏｅ以上の差を持っていることが望ましい。こうした保磁力差を有するパターンド磁気記録媒体は、Ｓ／Ｎ比の低下やエラーレートの劣化を生じさせることなくトラック幅の縮小又は記録ビット長の短縮を可能にすることができる。
【００５５】
熱処理は、Ｂ等が混合された部位７のみをＣｕＡｕＩ型規則構造への変化を促進させることができるようにその条件が設定される。そうした熱処理条件は、不活性ガスイオン６の注入によるＢ等の混合等に応じて一概には決められないが、例えば、熱処理雰囲気の圧力は、好ましくは５×１０−６Ｔｏｒｒ以下である。熱処理雰囲気の圧力が５×１０−６Ｔｏｒｒを超えると、磁性膜１１の酸化による劣化が生じることがある。また、熱処理温度は、好ましくは３００℃〜７５０℃の範囲内である。熱処理温度が３００℃未満であると、Ｂ等が混合された部位７でのＣｕＡｕＩ型規則構造への変化が十分に行われないことがあり、熱処理温度が７５０℃を超えると、磁性膜１１の表面形状の変化が生じることがある。また、熱処理時間は、好ましくは５秒〜１００００秒である。熱処理時間が５秒未満であると、Ｂ等が混合された部位７でのＣｕＡｕＩ型規則構造への変化が十分に行われないことがあり、熱処理時間が１００００秒を超えると、用いた基板１の材質にもよるが基板１の変形が生じることがある。
【００５６】
また、本発明の磁性膜の形成方法においては、薄膜４にＢ等を有する膜５としてホウ素の単原子膜が形成されていることにより、熱処理後に得られた磁性膜１１の表面粗さを小さくすることができる。こうした磁性膜１１の表面粗さの低減は、その磁性膜１１を有する磁気記録媒体上を空気流により浮上する磁気ヘッドの浮上特性を安定なものとすることができると共に、従来のように磁気記録媒体のガードバンドに溝等を形成することなく製造することができるので、製造コストの増大を抑えることができるという効果がある。
【００５７】
以上説明した本発明の磁性膜の形成方法において、基板１と磁性膜１１の間には、図２に示すように、下地膜３１や中間膜３２を下地として設けることができる。こうした下地膜３１や中間膜３２を備えた磁性膜１１は、それらが設けられていない磁性膜に比べて、磁性膜の結晶配向性や記録特性に優れるという効果がある。
【００５８】
下地膜３１は、非磁性材料からなる基板１上に軟磁性裏打ち層の目的で設けられるものであり、例えば、ＮｉＦｅ、ＮｉＦｅＮｂ、ＦｅＣｏ等の材料で厚さ５ｎｍ〜２００ｎｍの範囲で形成される。この下地膜３１の成膜は、例えばスパッタリング法等で行うことができる。
【００５９】
中間膜３２は、下地膜３１上に磁性膜の結晶配向性を制御する目的で設けられるものであり、例えば、ＭｇＯ等の材料で厚さ０．５ｎｍ〜５ｎｍの範囲で形成される。この中間膜３２の成膜も、例えばスパッタリング法等で行うことができる。
【００６０】
（磁性パターンの形成方法）
次に、本発明の磁性パターンの形成方法について説明する。
【００６１】
本発明の磁性パターンの形成方法は、上述した磁性膜の形成方法において、不活性ガスイオンの局所的な注入をマスクを用いて行うことに特徴がある。すなわち、Ｆｅ及びＣｏの少なくとも一方と、Ｐｄ及びＰｔの少なくとも一方とを主成分とする薄膜にＢ等を有する膜を形成し、Ｂ等を有する膜上からその膜が形成された薄膜の所定の箇所にマスクを用いて不活性ガスイオンを注入してＢ等を薄膜内に混合した後に、その薄膜を熱処理することに特徴を有している。この場合の薄膜は、例えば、図１に示したように、Ｐｄ及びＰｔの少なくとも一方を主成分とする第１膜２と、Ｆｅ及びＣｏの少なくとも一方を主成分とする第２膜３とを積層した薄膜４や、例えば、図３に示したようにＰｄ及びＰｔの少なくとも一方とＦｅ及びＣｏの少なくとも一方とを交互に堆積させた組成変調膜のいずれであってもよい。
【００６２】
マスク２１の材質については、特に限定されるものではなく、フォトリソグラフィで形成したレジスト、シリコンステンシル等に代表される各種のものを任意に使用することができる。特に本発明においては、マスク２１の開口部を、例えばディスクリートトラック媒体を形成するための同心円状のトラックパターンとすることにより、規則化促進効果のあるＢ等をそのトラックパターンと同じパターンで薄膜中に混合することができる。また、マスク２１の開口部を、例えばディスクリートビット媒体を形成するためのドット状のパターンとすることにより、規則化促進効果のあるＢ等をそのドットパターンと同じパターンで薄膜中に混合することができる。
【００６３】
こうした方法で熱処理前の膜に不活性ガスイオンを注入してＢ等を混合することにより、Ｂ等が混合された部分は高い保磁力を示す同心円状のトラックパターンとすることができ、Ｂ等が混合されてない部分は低い保磁力を示すパターンとすることができる。
【００６４】
したがって、本発明の磁性パターンの形成方法によれば、保磁力の高い部位をパターン状に形成することにより実質的に表面凹凸のない磁性パターンを極めて単純なプロセスで形成することができる。
【００６５】
なお、ディスクリートトラック媒体に設けられる同心円状のトラックパターンを形成するためのマスクとしては、例えばマスクの開口幅が３０ｎｍ〜２５０ｎｍ程度でマスクのトラックピッチが５０ｎｍ〜３００ｎｍ程度のマスクパターンをもつマスクを使用できる。また、ディスクリートビット媒体に設けられるドット状のビットパターンを形成するためのマスクとしては、例えばマスクの開口径が１０ｎｍ〜１００ｎｍ程度でマスクのドットピッチが２０ｎｍ〜２００ｎｍ程度のマスクパターンをもつマスクを使用できる。
【００６６】
（磁気記録媒体の製造方法）
次に、本発明の磁気記録媒体の製造方法について説明する。
【００６７】
本発明の磁気記録媒体の製造方法は、上述した磁性パターンの形成方法を利用したものであり、非磁性基板と、その非磁性基板上に設けられる磁性膜とを少なくとも有する磁気記録媒体の製造方法であって、磁性膜が、Ｆｅ及びＣｏの少なくとも一方と、Ｐｄ及びＰｔの少なくとも一方とを主成分とする薄膜にＢ等を有する膜を形成し、Ｂ等を有する膜上からその膜が形成された薄膜に不活性ガスイオンを局所的に注入してＢ等を薄膜内に混合した後に、その薄膜を熱処理してなることを特徴とする。なお、製造される磁気記録媒体は、図２で示した形態と同じ形態で形成されるので、以下においては、図１又は図２で使用した符号を用いて各膜を説明する。
【００６８】
製造される磁気記録媒体は、非磁性基板３０（図１においては符号１に該当する）と磁性膜１１との間に、図２に示すような下地膜３１や中間膜３２が下地として設けられる。こうした構成からなる磁気記録媒体は、垂直記録方式における記録磁界を磁性膜の記録部位によく集中させること（記録効率に優れること）ができるという効果がある。
【００６９】
本発明の磁気記録媒体の製造方法によれば、所定の磁性パターンを備えたパターンド媒体であるディスクリートトラック媒体やディスクリートビット媒体等の磁気記録媒体を、従来のような溝等を形成することなく製造することができるので、実質的に表面凹凸のない磁気記録媒体を製造することができる。
【図面の簡単な説明】
【００７０】
【図１】本発明の磁性膜の形成方法の一例を示す工程図であり、図１（ａ）は積層された薄膜の断面形態であり、図１（ｂ）は薄膜上にＢ、Ａｇ及びＣｕから選ばれる１種を有する膜を形成する工程の断面形態であり、図１（ｃ）はその膜が形成された薄膜に不活性ガスイオンを注入する工程の断面形態であり、図１（ｄ）は熱処理された結果として形成された本発明の磁性膜の断面形態である。
【図２】図１（ｄ）に示す磁性膜において、基板と磁性膜との間に下地膜及び中間膜を設けた態様の一例を示す積層方向の断面図である。
【図３】本発明の組成変調膜の成膜方法の一例を示す工程図である。
【符号の説明】
【００７１】
１  基板
２  第１膜
３  第２膜
４  薄膜
５  Ｂ、Ａｇ及びＣｕから選ばれる１種（Ｂ等）を有する膜
６  不活性ガスイオン
７  Ｂ、Ａｇ及びＣｕから選ばれる１種（Ｂ等）が混合された部位
８  Ｂ、Ａｇ及びＣｕから選ばれる１種（Ｂ等）が混合されてない部位
９  高い保磁力を示す部位
１０  低い保磁力を示す部位
１１  磁性膜１１
２０  拡散防止膜
２１  マスク
３０  非磁性基板
３１  下地膜
３２  中間膜
４１  Ｐｔ原子
４２  Ｆｅ原子
【図１】
2005228816.tif 000003
【図２】
2005228816.tif 000004
【図３】
2005228816.tif 000005